"汚れ防止成分と汚染ブロッカー成分を含んでなる汚れ防止組成物であって、約8重量と約40重量の含浸率で繊維上に噴霧されるようになっている組成物。フルオロケミカルを含んでなる、請求項1の汚れ防止組成物。繊維が着色されているかまたは溶液染色されている、請求項1または2の汚れ防止組成物。繊維がポリエステルおよびポリプロピレンよりなる群から選択される重合体成分を有する、請求項1~3のうちの1項の汚れ防止組成物。フルオロケミカルがフルオロケミカルアロファネート、フルオロケミカルポリアクリレート、フルオロケミカルウレタン、フルオロケミカルカルボジイミド、フルオロケミカルクアニジンquanidinesおよびC-2~C-8化学薬品を取り入れているフルオロケミカルよりなる群から選択される、請求項2の汚れ防止組成物。フルオロケミカルが6個以下のフッ素化炭素を有する、請求項2の汚れ防止組成物。フルオロケミカルがフルオロケミカルウレタンである、請求項2の汚れ防止組成物。汚染ブロッカーがシンタンsyntans、スルホン化ノボラック、スルホン化芳香族アルデヒド縮合生成物SAC並びに/またはホルムアルデヒド、フェノール、ポリメタクリル酸、無水マレイン酸およびスルホン酸の反応生成物よりなる群から選択される、請求項1の汚れ防止組成物。有効量の汚染ブロッカーを含んでなる、噴霧表面処理剤を含んでなる繊維。繊維がポリエステルおよびポリプロピレンよりなる群から選択される重合体成分を有する、請求項9の繊維。汚染ブロッカーが繊維重量に基づいて約500ppm~約4で存在する、請求項9または10の繊維。汚染ブロッカーが繊維重量に基づいて約1000ppm~約3で存在する、請求項9または10の繊維。汚染ブロッカーが繊維重量に基づいて約0.5~約2で存在する、請求項9または10の繊維、請求項10の製品。表面処理が更に汚れ防止成分を含んでなる、請求項9または10の繊維。汚れ防止成分がフルオロケミカルを含んでなる、請求項14の繊維。フルオロケミカルがフルオロケミカルアロファネート、フルオロケミカルポリアクリレート、フルオロケミカルウレタン、フルオロケミカルカルボジイミドおよびフルオロケミカルクアニジンよりなる群から選択される、請求項15の繊維。フルオロケミカルが6個以下のフッ素化炭素を有する、請求項15の繊維。フルオロケミカルがフルオロケミカルウレタンである、請求項15の繊維。前記汚れ防止成分中の前記フッ素が繊維重量に基づいて約50ppm~約800ppmで存在する、請求項15~18のうちの1項の繊維。汚染ブロッカーがシンタンsyntans、スルホン化ノボラック、スルホン化芳香族アルデヒド縮合生成物SAC、ホルムアルデヒド、フェノール、ポリメタクリル酸、無水マレイン酸およびスルホン酸の反応生成物:よりなる群から選択される、請求項9または10の繊維。繊維重量に基づいて約0.5ppm~約40ppmの硫黄を含む、請求項9または10の繊維。表面処理剤が、前記繊維が乾燥される前に約10~20重量の間の含浸率で存在する、請求項9または10の繊維。請求項9~22のうちの1項からの複数の繊維から製造されるカーペットまたは布帛。請求項1~8のうちの1項の汚れ防止組成物を含んでなる噴霧された表面処理剤を含んでなる、約58~約62の範囲の初期L値を有し、また15,000歩のサイクルで約10未満のデルタE耐汚染性等級を有する、カーペット。請求項1~8のうちの1項の汚れ防止組成物を含んでなる噴霧された表面処理剤を含んでなる、約58~約62の範囲の初期L値を有し、また15,000歩のサイクル後、そして1回の温水脱水後に、約4未満のデルタEの耐汚染性等級を有する、カーペット。汚染ブロッカーが繊維重量に基づいて約500ppm~約4で存在する請求項24のカーペット。汚染ブロッカーが繊維重量に基づいて約1000ppm~約3で存在する請求項24のカーペット。汚染ブロッカーが繊維重量に基づいて約0.5~約2で存在する請求項24のカーペット。デルタE耐汚染性が15,000歩のサイクルで約9未満である、請求項24のカーペット。デルタE耐汚染性が15,000歩のサイクルで約8未満である、請求項24のカーペット。カーペットがポリエステル繊維を含んでなる、請求項24または25のカーペット。a前記繊維を、約10~20重量の含浸率で、汚れ防止成分と汚染ブロッカー成分を含んでなる汚れ防止組成物と接触させる工程、およびb前記繊維を乾燥させる工程を含んでなる繊維を処理する方法。汚染ブロッカーが乾燥後に、繊維重量に基づいて約500ppm~約4で存在する、請求項32の方法。接触させる工程が前記組成物を前記繊維上に噴霧する工程を含んでなる、請求項32の方法。乾燥する工程が約230°F110°C~約280°F138°Cの温度で実施される、請求項32の方法。汚染ブロッカー成分が前記乾燥工程後に、繊維重量に基づいて約500ppm~約4で存在する、請求項32の方法。汚れ防止成分がフルオロケミカルであり、またフッ素が繊維重量に基づいて約50ppm~800ppmで存在する、請求項32の方法。繊維がポリプロピレンおよびポリエステルよりなる群から選択される重合体成分を含んでなる、請求項31~37のうちの1項の方法。定義当業者には大部分が熟知されているが、以下の定義は明瞭化のために提供される。OWF[Onweightoffiber繊維の重量に基づいて]:繊維の重量のとしての、適用された化学薬品の量。WPU[Wetpick-up含浸率]:繊維の重量のとして表された、カーペットを乾燥する前にカーペットに適用された水と溶媒の量。発明の詳細な説明汚れ防止成分および汚染ブロッカー成分を含んでなる汚れ防止組成物が開示される。該組成物は、約8重量と約40重量の間の含浸率で、繊維、カーペットまたは布帛上に噴霧されるようになっている。開示された汚れ防止組成物中に使用のための汚れ防止組成物は、水と油に対する高い接触角例えば、それにより処理された表面上の水と油の粒状化bead-upのような高い比表面エネルギー特性を与える。汚れ防止成分はフルオロケミカルの分散物を含んでなることができ、その分散物は、フルオロケミカルアロファネート、フルオロケミカルポリアクリレート、フルオロケミカルウレタン、フルオロケミカルカルボジイミド、およびフルオロケミカルグアニジンよりなる群から選択されるものを含み、主としてカチオン性またはアニオン性のいずれかであることができる。あるいはまた、フルオロケミカルは6個以下のフッ素化炭素を含む、8個以下のフッ素化炭素をもつことができる。例としてのフルオロケミカルの汚れ防止成分は、DuPontTLF10816および10894;DaikinTG2511並びにDuPontCapstoneRCP:を含む。非フッ素化汚れ防止成分は、シリコーン、シルセスキオキサン並びにフルオロシラン化およびフルオロアルキル化粒状物、アニオン性非フッ素化界面活性剤並びにアニオン性屈水性非フッ素化界面活性剤スルホネート、スルフェート、ホスフェートおよびカルボキシレートを含む:を含むことができる参照により本明細書に引用されたこととされる米国特許第6,824,854号明細書を参照されたい。開示された汚れ防止組成物中に使用のための汚染ブロッカー組成物は、重合体のアミン末端基と結合し、それらを酸性染料の汚染による汚れから防護する酸性基を含んでなる。本発明の方法に適する化学薬品の一般的分類は、正に帯電した染料サイトをブロックするあらゆる化学薬品を含んでなることができる。汚染ブロッカーは、シンタンsyntans、スルホン化ノボラック、またはスルホン化芳香族アルデヒド縮合生成物SACのような様々な形態で入手可能である。それらは通常、具体的な化学構造に応じて、ホルムアルデヒド、フェノール、ポリメタクリル酸、無水マレイン酸およびスルホン酸を反応させることにより製造される。更に、汚染ブロッカーは典型的には水溶性で、一般に繊維を透過するが、他方、通常フルオロケミカルである汚れ防止剤は繊維の表面を被覆する非水溶性分散物である。汚染ブロッカーの例は、それらに限定はされないが、フェノールホルムアルデヒド重合体または共重合体、例えばCEASESTAINおよびSTAINAWAYAmericanEmulsionsCompany,Inc.,Dalton,Ga.から、MESITOLBayerCorporation,RockHill,N.C.から、ERIONALCibaCorporation,Greensboro,N.C.から、INTRATEXCromptonKnowlesColors,Inc.,Charlotte,N.C.から、STAINKLEERDyetech,Inc.,Dalton,Ga.から、LANOSTAINLenmarChemicalCorporation,Dalton,Ga.から並びにSR-300、SR-400およびSR-500E.I.duPontdeNemoursandCompany,Wilmington,Del.から;メタクリル酸の重合体、例えばSCOTCHGARDFXシリーズのカーペット保護剤3MCompany,St.PaulMinn.から;スルホン化脂肪酸RocklandReact-Rite,Inc.,Rockmart,Gaから;並びにArrowStarLLC,Daltonからの汚れ抵抗化学薬品およびTri-TexCanada:を含む。汚れ防止組成物は、汚染ブロッカーが、繊維の重量に基づいて約1000ppm~約3、約0.5~約2および約0.5~約1を含む、約500ppm~約4であり、そして繊維の重量に基づいたフッ素基剤の汚れ防止成分が、約100~約500ppmのフッ素、および約100ppm~約300ppmを含む、約50ppm~約800ppmのフッ素であるように噴霧された繊維、カーペットおよび布帛であるようになっている。組成物の含浸率は、約10~20重量、約10~15重量および約10~12重量を含む、8~40重量の間にある。通常の汚染ブロッカーは、化学構造の一部としてのスルホン化基を使用し、それが処理された繊維上に硫黄の存在をもたらす。硫黄含量は、繊維の重量に基づいて5の汚染ブロッカーにより約50ppmから0.1の汚染ブロッカーにより約1ppmの範囲にあることができる。従って、前記の汚染ブロッカー濃度に基づき、繊維の重量に基づく硫黄含量は、約1ppm~約30ppm、約5ppm~約20ppm、および約5ppm~約10ppmを含む、約0.5ppm~約40ppmの範囲にあるであろう。硫黄含量はx線回折またはその他の方法により決定することができる。様々な態様の開示された汚れ防止組成物で処理されたカーペットは、15,000歩のサイクルで、約9未満および約8未満を含む、約10未満のデルタE耐汚染性等級を示す。デルタEはカーペットの最初の色彩の関数であることに注意しなければならない。前記の結果は約58~約68のL値の範囲のカーペットの色彩に関する。更に、様々な態様の開示された汚れ防止組成物で処理されたカーペットは、フルオロケミカルのみで処理されたカーペットに比較して、温水脱水後に改善されたデルタEの耐汚染性を示す。カーペットがより濃厚な色彩であるか、またはL値が特定されたこの範囲より小さい場合は、耐汚染性のデルタEもまた、より小さいであろうすなわち、より濃い色のカーペットの色彩変化を見ることはより困難であろう。汚れ防止組成物からの汚染ブロッカーは、繊維の重量に基づいて約1000ppm~約3、約0.5~約2および約0.5~約1を含む、約500ppm~約4でカーペット上に存在する。更に、有効量の汚染ブロッカーを含んでなる、噴霧された表面処理を含んでなる繊維が開示される。汚染ブロッカーは前記のどんな成分でもよい。汚染ブロッカーは、繊維の重量に基づいて約1000ppm~約3、約0.5~約2、および約0.5~約1を含む、約500ppm~約4で繊維上に存在する。表面処理剤は更に、前記のどんな汚れ防止成分をも含んでなることができる。繊維を乾燥する前の表面処理剤は、約10~約15重量、および約10~約12重量を含む、約10~約20重量の含浸率で存在する。繊維はそれ自体でもまたは未処理繊維と混合されても、カーペットまたは布帛に加工することができる。繊維はポリエステル例えばPETまたはPPTあるいはオレフィン例えば、ポリプロピレンの重合体成分を含むことができる。有効量の噴霧表面処理剤は、排出方法で処理された同一繊維とほぼ同等のまたはそれを超える汚れ防止の特徴をもたらす。更に、繊維を処理する方法が開示される。その方法は、a前記繊維を、約10~20重量の間の含浸率における、汚れ防止成分と汚染ブロッカー成分を含んでなる汚れ防止組成物と接触させる工程およびb前記繊維を乾燥する工程を含んでなる。汚れ防止成分と汚染ブロッカー成分は前記に開示のどの化学薬品であってもよい。接触させる工程は低い含浸率において噴霧適用により実施することができる。乾燥工程はあらゆるタイプのオーブン、通常の乾燥機または強制熱風の適用を使用して実施することができる。乾燥温度は約245°F118°C~約260°F127°Cを含む、約230°F110°C~約280°F138°Cの範囲にあることができる。乾燥期間は約1~約3分を含む、約1~約4分の範囲であることができる。含浸率はまた、約10~約12重量を含む、約10~約15重量の範囲にあることができる。乾燥後に、汚染ブロッカーは繊維の重量に基づいて約1000ppm~約3、約0.5~約2および約0.5~約1を含む、約500ppm~約4で存在する。フッ素基剤の汚れ防止成分が使用される場合は、繊維の重量に基づくフッ素基剤の汚れ防止成分は約100~約500ppmのフッ素、および約100ppm~約300ppmを含む、約50ppm~約800ppmのフッ素である。繊維はポリエステルまたはポリプロピレン重合体成分を含むことができる。繊維はそれ自体でもまたは未処理繊維とブレンドされても、カーペットまたは布帛に加工することができる。更に、開示された方法は、繊維ではなくむしろカーペットまたは布帛を処理するために使用することができる。更に、開示された方法は、染色された繊維のみならずまた、着色されたpigmented繊維溶液染色としても知られるに使用することができる。これはポリエステルから製造されるカーペットを含むであろう。ポリプロピレンは通常、溶液染色される。汚れ防止組成物はフルオロケミカルを含んでも含まなくてもよい。フルオロケミカル組成物はそれらの調合物中でカチオン性でもまたはアニオン性でもよく、また開示された汚れ防止組成物は両方を使用することができる。汚れ防止剤および汚染ブロッカーの組み合わせ物は、カーペットの耐汚染性を改善するのに、より有効な、驚くほど相乗的な汚れ防止組成物をもたらす。汚染ブロック剤自体は繊維にどんな汚れ防止特徴をも与えないために、これは驚くべきことである。更に、ポリエステル例えば、PETおよびPPT並びにオレフィン例えば、ポリプロピレンの重合体は酸性染料のサイトとして働き、本質的に耐汚染性であるアミン末端基が欠落しているために、汚染ブロック剤は典型的には、通常、これらの繊維には必要とされない。驚くほど低レベルの適用量が有効であることができるので、オレフィンおよびポリエステルに対する汚れ防止成分と汚染ブロック成分の組み合わせ物は相乗的である。当業者は、開示された改善を得るために、汚れ防止調合物とブレンドするために、具体的には汚染ブロッカーとして使用されないで、その他の密接に関連した特性をもつ化学薬品スルホン化低分子量重合体、重合体結合剤、ソフトコーティング等のようなを選択することができる。これらの修飾物もまた発明の一部と考えられる。更に、汚れ防止組成物は相乗効果のために、優れた汚れ防止特性をまだ維持しながら、排出適用の代りに、噴霧適用により、繊維、カーペットまたは布帛に適用することができる。以下は、標準の汚れ防止用フルオロケミカルで処理されたラグ並びに処理を施されないラグに比較した、前記に開示された汚れ防止組成物で処理されたポリエステルおよびポリプロピレンラグの例である。代りの汚れ防止成分および汚染ブロッカー成分、異なる表面化学構造をもつ繊維および織物の選択が、本明細書に記載された変数に僅かな調整を必要とするであろう。試験法歩行試験:歩行試験の説明は以下の通りである:1.歩行路の選択:可能な最大の交通量をもつ歩行路を選択する。サンプルは外部入り口から20~30フィート6m~9mに配置しなければならない。常に、少なくとも6~8フィート1.8m~2.4mに及ぶ試験の両端上に退去領域例えば:小型のカーペットを使用する。電気視覚計数器またはパッド計数器により交通数を測定する。多数の人数のグループが同時に入室する場合はこの方法は成功しないであろう。2.サンプルの準備および設置歩行試験のための廊下のサイズを測定する。廊下の長さはサンプル数とサンプルサイズを決定するであろう。1230.5cmの最小幅最小の幅~2461cmの幅を使用することができる。耐汚染試験の方法1組のサンプルのカーペットまたは複数組のサンプルを設置することができる。サンプルの最初のL、a、bMinolta分光光度計を使用を測定する。汚染が進行するに従ってL、a、bの読み取り値を収集し、デルタEを計算する。このデルタEは、汚染前の同一カーペットのサンプルに比較された時のサンプルの色彩の変化を表す。デルタEが高い値に到達すると、洗浄後、温水脱水HWEし、デルタEを測定する時間であろう。この方法を反復して、複数の洗浄および交通サイクルに対してデータを収集することができる。この試験では、約65のL値をもつ、ベージュ色の、37Oz1.05kgの重量のPETラグに、ラグ上約300ppmのフッ素レベルまで、様々なフルオロケミカル化学薬品を噴霧した。フルオロケミカル化学薬品はDuPontおよびDaikinからのものであった。表1は汚れ防止化学薬品の構成を示す。これらのカーペットの切片を歩行試験のために設置し、交通の様々な期間において、Minolta分光光度計を使用してデルタEを測定した。5000、10,000、15,000および17,5000サイクルの交通に対するL、a、bの測定を実施し、デルタEを計算した。17,5000サイクルの交通において、カーペットを洗剤で温水脱水した。洗浄後にL、a、b値を再度記録し、デルタEを計算した。表1のデータは、汚染が非常に高度16デルタEを超えるであり、また洗浄後でも、9を超える高いデルタEをもつことを示す。従って、このような化学薬品の噴霧適用は、改善された耐汚染性能をもたらさない。本試験においては、約58のL値をもつベージュ色をもつ30Oz894gの重量のPETラグに、カーペット上約300ppmのフッ素レベルまで、様々なフルオロケミカル化学薬品を噴霧した。フルオロケミカル化学薬品はDuPontおよびDaikinからのものであり、INVISTAにより製造された汚染ブロッカーS-801を含んだ。表2は、汚れ防止化学薬品の構成を示す。これらのカーペットの切片を歩行試験のために設置し、交通の様々な期間において、Minolta分光光度計を使用してデルタEを測定した。5000、10,000、15,000サイクルの交通のL、a、bの測定を実施し、デルタEを計算した。15,000サイクルの交通において、カーペットを洗剤で温水脱水した。洗浄後にL、a、b値を再度記録し、デルタEを計算した。表2のデータは、未処理カーペットのサンプルであるサンプル4および従来の適用法で処理されたサンプル5に比較して、開示された汚れ防止組成物に基づいたサンプル6と7に対して、15,000サイクルより低いデルタEにおいて耐汚染性がずっと改善されたより低いデルタEことを示す。表2のサンプル7は、表1のサンプル3に使用されたものと同様なフルオロケミカルを使用しているが、本発明に関してはブレンドを使用したために、耐汚染性においてずっと良好な性能を示す。更に、サンプルを15,000サイクル後に洗浄した時に、サンプル6と7は64~70のデルタEの改善を示し、他方、サンプル4と5は約50のみのデルタEの改善を示した。洗浄後のサンプル6~7のデルタEの結果は、それらが営業的に許容されるのに十分に低い。開示された汚れ防止組成物で処理されたカーペットは、伝統的に処理されたカーペットよりカーペットの洗浄に、よりよく応答し、また洗浄後を含めて歩行試験全体を通して優れた耐汚染結果をもつ。試験を花柄のカーペットデザインをもつポリプロピレンのカーペットで実施した。表3は様々なポリプロピレンのカーペット製品およびそれらの処理法を挙げている。使用された化学薬品はDaikinTG2511、DuPontTLF10816、TLF10894およびCapstoneRCPであった。すべてのサンプルは35オンス991gのラグカーペットであり、フルオロケミカルの適用レベルは約300ppmのフッ素であった。花柄のデザインのために、デルタEの歩行サイクル試験の測定は可能ではなかった。しかし、視覚的観察は、サンプル10がその次に続くが、サンプル13が、残りのサンプルより優れた耐汚染性を示したことを示した。この改善はまた洗浄後にも見られた。優れた耐汚染性能をもつこれらのサンプルは、様々な態様の開示された方法により準備された。DaikinTG2511はカチオン調合物であり、DuPontの化学薬品はアニオン調合物であることに注意しなければならない。これは、本発明の方法がフルオロケミカル化学薬品の異なるタイプの調合物に有効であることを示す。本発明は、様々な態様の開示された汚れ防止組成物、処理された繊維、カーペット、布帛およびそれらを製造する方法、に関連して前記に説明された。手順の詳細な説明を読み、理解すると、他の当業者に明らかな修飾および変更が思いつかれるであろう。本発明は、このような修飾および変更が請求の範囲内にある限りそれらすべてを含むものと解釈されることが意図される。"